フッ素と、硫黄と、塩素、及び臭素からなる群より選ばれる何れか1つ以上と、第3族元素~第12族元素からなる群より選ばれる何れか1つ以上の金属元素とを含有することを特徴とするセメントクリンカー焼成物。前記セメントクリンカー焼成物中のフッ素量が300~750mgkg、硫黄量が15~30質量、塩素、及び臭素からなる群より選ばれる何れか1つ以上の塩素相当量が150~350mgkg、第3族元素~第12族元素からなる群より選ばれる何れか1つ以上の金属元素含有量が02~08質量である請求項1に記載するセメントクリンカー焼成物。前記塩素相当量が塩素量および臭素の塩素換算量の合計である請求項2に記載のセメントクリンカー焼成物。前記金属元素が、バナジウム、コバルト、ニッケル、銅、及び亜鉛からなる群より選ばれる何れか1つ以上の金属元素、前記金属元素含有量が亜鉛量および上記各金属元素の亜鉛換算量の合計である請求項2に記載のセメントクリンカー焼成物。フッ素成分と、硫黄成分と、塩素、及び臭素からなる群より選ばれる何れか1つ以上を含む成分と、第3族元素~第12族元素からなる群より選ばれる何れか1つ以上の金属元素を含む成分とを含有する鉱化剤をセメントクリンカー原料に添加して焼成し、あるいは上記各成分をおのおのセメントクリンカー原料に添加して焼成することを特徴とするセメントクリンカー焼成物の製造方法。セメントクリンカー焼成物中のフッ素量が300~750mgkg、硫黄量が15~30質量、塩素、及び臭素からなる群より選ばれる何れか1つ以上の塩素相当量が150~350mgkg、第3族元素~第12族元素からなる群より選ばれる何れか1つ以上の金属元素含有量が02~08質量になるようにフッ素成分と、硫黄成分と、塩素、及び臭素からなる群より選ばれる何れか1つ以上を含む成分と、前記金属元素を含む成分とをセメントクリンカー原料に添加して焼成する請求項5に記載のセメントクリンカー焼成物の製造方法。焼成温度を低下させる鉱化剤として、フッ素、塩素、硫黄を含有する鉱化剤が従来から用いられている。本発明のセメントクリンカー焼成物は、鉱化剤の成分としてフッ素、塩素、硫黄に加えて第3族元素~第12族元素からなる群より選ばれる何れか1つ以上の金属元素を追加することによって、フッ素量や塩素量を増大させずにセメントクリンカーの焼成温度を大幅に低下させ、経済的にセメントクリンカーを製造できるようにしたものである。本発明のセメントクリンカー焼成物を用いたセメントは従来のポルトランドセメントと同等の性能を有している。また、本発明のセメントクリンカー焼成物を用いたセメントは、現行の日本工業規格および国の通達、学協会の仕様等にも適合している。本発明は以下の構成によって上記課題を解決したセメントクリンカー焼成物とその製造方法に関する。1フッ素と、硫黄と、塩素、及び臭素からなる群より選ばれる何れか1つ以上と、第3族元素~第12族元素からなる群より選ばれる何れか1つ以上の金属元素とを含有することを特徴とするセメントクリンカー焼成物。2前記セメントクリンカー焼成物中のフッ素量が300~750mgkg、硫黄量が15~30質量、塩素、及び臭素からなる群より選ばれる何れか1つ以上の塩素相当量が150~350mgkg、第3族元素~第12族元素からなる群より選ばれる何れか1つ以上の金属元素含有量が02~08質量である上記1に記載のセメントクリンカー焼成物。3前記塩素相当量が塩素量および臭素の塩素換算量の合計である上記2に記載のセメントクリンカー焼成物。4前記金属元素が、バナジウム、コバルト、ニッケル、銅、および亜鉛からなる群より選ばれる何れか1つ以上の金属元素、前記金属元素含有量が亜鉛量および上記各金属元素の亜鉛換算量の合計である上記2又は3に記載のセメントクリンカー焼成物。5フッ素成分と、硫黄成分と、塩素、及び臭素からなる群より選ばれる何れか1つ以上を含む成分と、第3族元素~第12族元素からなる群より選ばれる何れか1つ以上の金属元素を含む成分とを含有する鉱化剤をセメントクリンカー原料に添加して焼成し、あるいは上記各成分をおのおのセメントクリンカー原料に添加して焼成することを特徴とするセメントクリンカー焼成物の製造方法。6セメントクリンカー焼成物中のフッ素量が300~750mgkg、硫黄量が15~30質量、塩素、及び臭素からなる群より選ばれる何れか1つ以上の塩素相当量が150~350mgkg、第3族元素~第12族元素からなる群より選ばれる何れか1つ以上の金属元素含有量が02~08質量になるようにフッ素成分と、硫黄成分と、塩素、及び臭素からなる群より選ばれる何れか1つ以上を含む成分と、前記金属元素とを含む成分をセメントクリンカー原料に添加して焼成する上記5に記載のセメントクリンカー焼成物の製造方法。本発明によれば、セメントクリンカー焼成物が、フッ素と、硫黄と、塩素、及び臭素からなる群より選ばれる何れか1つ以上と、第3族元素~第12族元素からなる群より選ばれる何れか1つ以上の金属元素とを含有することによって、フッ素量を増大させずにセメントクリンカー焼成温度を低下させることができる。具体的には、300~750mgkgのフッ素量でも1300°C以下でセメントクリンカーを焼成することができる。例えば、実施例1に示すように、セメントクリンカー焼成物中のフッ素量300~750mgkg、硫黄量15~30質量、塩素、及び臭素からなる群より選ばれる何れか1つ以上の塩素相当量150~350mgkg、第3族元素~第12族元素からなる群より選ばれる何れか1つ以上の金属元素含有量が02~08質量の範囲とした場合、1300°Cで焼成したセメントクリンカーのフリーライム量は10質量以下であり十分に焼成されている。さらに、このセメントクリンカー焼成物を用いたセメントの材齢28日の強度は60Nmm2以上であり、従来のポルトランドセメントと同等の性能を有している。以下、本発明を実施形態に基づいて具体的に説明する。本発明は、フッ素と、硫黄と、塩素、及び臭素からなる群より選ばれる何れか1つ以上と、第3族元素~第12族元素からなる群より選ばれる何れか1つ以上の金属元素とを含有することを特徴とするセメントクリンカー焼成物、およびその製造方法に関する。セメントクリンカー焼成物セメントクリンカーの焼成温度を低下させるために、フッ素、硫黄、および塩素を含む鉱化剤を添加することは従来から知られているが、本実施形態はフッ素と、硫黄と、塩素、及び臭素からなる群より選ばれる何れか1つ以上と、第3族元素~第12族元素からなる群より選ばれる何れか1つ以上の金属元素以下、金属元素と記載するとを鉱化剤の成分として用いる。フッ素成分と、硫黄成分と、塩素、及び臭素からなる群より選ばれる何れか1つ以上を含有する成分と、前記金属元素を含有する成分とはこれらを個々にセメントクリンカーに添加してもよく、あるいは、上記各成分を全て含む鉱化剤をセメントクリンカーに添加して焼成しても良い。上記鉱化剤を添加するセメントクリンカーは通常の普通ポルトランドセメントを用いることができ、セメントクリンカーの成分は、例えばJIS規格の範囲であればよく、限定されない。上記鉱化剤の成分として、フッ素はフッ化カルシウム等を用いればよい。硫黄は無水石膏等を用いればよい。塩素は塩化カルシウム等を用いればよい。臭素は臭化カルシウム等を用いれば良い。鉱化剤成分として用いる第3族元素~第12族元素からなる群より選ばれる何れか1つ以上の金属元素は、特に第4周期の金属元素であることが好ましい。前記第4周期金属元素の中では特に、亜鉛、バナジウム、コバルト、ニッケル、及び銅がセメントクリンカー焼成温度を低下させる効果を有するので好ましい。より好ましくは、亜鉛、バナジウム、コバルト、ニッケル、及び銅からなる群より選ばれる何れか1つ以上の金属元素を鉱化剤成分に含有させることが好ましい。前記金属元素のうち、第5周期以上の金属元素は入手し難く、高価なので第4周期の上記金属を用いると良い。これらの金属元素はその酸化物を用いれば良い。また、フッ素源として半導体工場から廃出されるフッ素汚泥、硫黄源として廃石膏ボード粉を利用することが出来る。前記金属元素源として、銅、亜鉛等の精練工程で発生する鉱滓、家電製品または自動車等のシュレッダーダストから分離された塩化ビニル樹脂被覆銅線、火力発電所の排煙媒から回収されたバナジウム等を利用することも可能である。さらに、臭素系難燃剤を含む廃棄物等を利用することも可能である。セメントクリンカー焼成物中のフッ素量は300~750mgkg、硫黄量は15~30質量、塩素、及び臭素からなる群より選ばれる何れか1つ以上の塩素相当量は150~350mgkg、第3族元素~第12族元素からなる群より選ばれる何れか1つ以上の金属元素含有量は02~08質量の範囲が好ましい。フッ素量が300mgkgより少ないと焼成温度が十分に低下せず、750mgkgより多いとセメントの品質低下を招く懸念がある。フッ素量は、より好ましくは400mgkg以上、且つ750mgkg以下であり、更に好ましくは、500mgkg以上、且つ700mgkg以下である。また、硫黄量が15質量より少ないと焼成温度が十分に低下せず、30質量より多いとセメント強度の低下を招くので好ましくない。硫黄量は、より好ましくは20質量以上、且つ30質量以下であり、更に好ましくは、22質量以上、且つ28質量以下である。塩素相当量は塩素量と、臭素の塩素換算量の合計である。具体的には、塩素量Clと、臭素の塩素換算量×の合計量Cl0444×Brである。塩素相当量が150mgkgより少ないと焼成温度が十分に低下せず、350mgkgより多いとセメントの規格に適合しなくなる。塩素相当量は、より好ましくは、175mgkg以上であって330mgkg以下であり、更に好ましくは、200mgkg以上であって300mgkg以下である。前記金属元素含有量は亜鉛量および上記各金属元素の亜鉛換算量の合計である。具体的には、例えば以下の合計量である。Vの亜鉛換算量=×=1284×Coの亜鉛換算量=×=1110×Niの亜鉛換算量=×=1114×Cuの亜鉛換算量=×=1029×金属元素量=Zn量1284V量1110Co量1114Ni量1029Cu量前記金属元素量が02質量より少ないと焼成温度が十分に低下せず、08質量より多いとセメント強度の低下を招くので好ましくない。金属元素量は、より好ましくは03質量以上、且つ07質量以下であり、更に好ましくは、04質量以上、且つ06質量以下である。製造方法セメントクリンカー焼成物中のフッ素量が300~750mgkg、硫黄量が15~30質量、塩素相当量が150~350mgkg、金属元素量が02~08質量になるように、フッ化カルシウム等のフッ素化合物、II型無水石膏等の硫黄化合物、塩化カルシウム等の塩化物等を、前記金属元素の酸化物と共にセメント原料に添加して焼成する。あるいは上記各成分を全て含む鉱化剤を調製し、これをセメント原料に添加して焼成してもよい。また、上記各成分を全て含む鉱化剤をキルンバーナー側から吹き込んでもよい。セメント原料としては、石灰石、粘土、硅石、鉄原料のほか、セメント原料として利用可能な成分を含む廃棄物等を含む混合物があげられる。セメント原料に上記鉱化剤成分を添加することによって焼成温度が低下し、1300°C以下でセメントクリンカーを焼成することができる。本発明のセメントクリンカー焼成物の焼成に必要な温度は、詳しくは1200°C以上且つ1300°C以下である。以下、本実施形態の実施例を比較例と共に示す。原料調整試験方法工場における普通ポルトランドセメント用原料、およびセメントクリンカーモジュラスの調製のために、試薬の炭酸カルシウム、酸化けい素、酸化アルミニウム、酸化第二鉄を使用した。また、セメントクリンカー中の鉱化剤成分として、フッ化カルシウム、II型無水石膏、塩化カルシウム、および前記金属元素の酸化物を使用した。表1に示すセメントクリンカー組成、および表2に示すセメントクリンカーモジュラスと鉱物組成になるように上記原料を混合し、これを電気炉に入れ、1300°Cで90分間焼成した。焼成の程度はセメントクリンカー中のフリーライム遊離酸化カルシウム/fCaO量を指標とした。フリーライムの量は、セメント協会標準試験方法JCASI011997遊離酸化カルシウムの定量方法を用いて求めた。焼成したセメントクリンカーをSO3量が2質量となるように石膏を添加してテストミルで粉砕し、ブレーン空気透過法による比表面積が主に3300cm2gの粉末にしてセメントを調製した。このセメントを用い、JIS規格JISR5201に従って凝結時間、材齢28日強度を測定した。試験例1フッ素を鉱化剤とし、セメントクリンカー中のフッ素量が表3になるようにし、その他は表1、表2の成分量になるように原料を調整してセメントクリンカーを焼成し、セメントを調製した。セメントの調製は、前述のセメントクリンカーに石膏を添加して粉砕する方法によって行った。このセメントクリンカーのフリーライム量、およびセメントの凝結時間を表3に示した。表3に示すように、フッ素を添加することによってフリーライム量が減少し、焼成温度を下げる鉱化作用が確認されるが、フッ素量が950mgkgでは凝結時間が長くなり、一方、フッ素量が260mgkgではフリーライム量が3質量に近いため焼成不十分である。従って、フッ素量は300~750mgkgが適当である。試験例2フッ素および硫黄を鉱化剤の成分とし、セメントクリンカー中のフッ素量を750mgkgに設定し、SO3量が表4に示す量になるように調整し、その他は表1、表2の成分量になるように原料を調整してセメントクリンカーを焼成してセメントを調製した。セメントの調製は前述のセメントクリンカーに石膏を添加して粉砕する方法によって行った。このセメントクリンカーのフリーライム量、およびセメントの凝結時間、セメント強度を表4に示した。表4に示すように、SO3の添加によってフリーライム量が減少し、焼成温度を下げる鉱化作用が確認されるが、SO3量が4質量ではセメントの強さ材齢28日が低下し、一方、SO3量が05質量ではフリーライム量が1質量を上回る。従って、セメントが十分な強度を有し、かつ、セメントクリンカーの焼成温度を下げるにはSO3量は15質量~3質量が好ましい。試験例3フッ素、硫黄、および塩素を鉱化剤の成分とし、セメントクリンカー中のフッ素量を750mgkg、SO3量を2質量に設定し、塩素相当量を表5に示す量に調整し、その他は表1および表2の成分量になるように原料を調整してセメントクリンカーを焼成し、セメントを調製した。セメントの調製は前述のセメントクリンカーに石膏を添加して粉砕する方法によって行った。このセメントクリンカーのフリーライム量、およびセメントの凝結時間、セメント強度を表5に示した。表5に示すように、塩素等の添加によってフリーライム量が減少し、鉱化作用が確認されるが、塩素相当量が80mgkgでは凝結時間が2時間35分と若干長く、520mgkgではセメントの規格に適合しないので、塩素相当量は150mgkg~350mgkgが好ましい。実施例1フッ素、硫黄、塩素、および繊維金属を鉱化剤の成分とし、セメントクリンカー中のフッ素量750mgkg、SO3量2質量、塩素相当量330mgkgに設定し、金属元素量が表6に示す量になるように調整し、その他は表1、表2の成分量になるように原料を調整してセメントクリンカーを焼成し、セメントを調製した。セメントの調製は前述のセメントクリンカーに石膏を添加して粉砕する方法によって行った。このセメントクリンカーのフリーライム量、およびセメントの凝結時間、セメント強度を表6に示した。金属元素量は亜鉛、バナジウム、コバルト、ニッケル、銅の各亜鉛換算量の合計量Zn1284V1110Co1114Ni1029Cuである。表6に示すように、金属元素の添加によってフリーライム量が大幅に減少し、1300°Cで焼成しても十分に焼成されており、鉱化作用が確認される。一方、金属元素量が01質量ではフリーライム量が若干多く、また金属元素量が10質量ではセメント強度が低下するので、金属元素量は02~08質量が適当である。